FR 2770542 A1 19990507 FR 9713716 A 19971031 l 2770542 L'invention se rapporte à un textile possédant des propriétés protectrices vis-à-vis du rayonnement ultra- violet. Elle se rapporte également à un procédé de préparation d'un tel textile, ainsi que ses utilisations. L'invention se rapporte enfin à un élément de rideau ou de store comprenant un tel textile. Les effets néfastes des rayons ultra-violets, produits notamment par le soleil, sont connus depuis longtemps. On sait par exemple que les meubles, tissus ou peintures exposés au soleil subissent une décoloration et un vieillissement accélérés. Le rayonnement ultra-violet peut également avoir des conséquences néfastes sur la santé des personnes. Il est connu en effet qu'une trop longue exposition au soleil peut entraîner divers troubles, notamment des maladies de la peau. On a donc proposé dans l'industrie textile différents systèmes de protection des vêtements contre le rayonnement ultra-violet. Ainsi, le document EP-A-0 693 483 décrit des compositions possédant des propriétés de filtration des rayons ultra-violets, notamment des UVA, destinés à des fibres textiles. 2 2770542 Dans ce document, les fibres textiles sont traitées par foulardage pour imprégner la surface des fibres textiles de la composition absorbante. Le document EP-A-0 728 749 décrit des dérivés de triazines filtrant les rayons ultra-violets, notamment les UVA, destinés à augmenter l'indice de protection solaire de fibres textiles. Dans ce second document, les fibres sont également traitées par foulardage. Le document EP-A-0 774 539 décrit un procédé pour améliorer l'indice de protection solaire de textiles colorés. Dans ce document, les fils colorés, notamment des fils de polyester, sont plongés dans des bains contenant des agents filtrant le rayonnement ultra-violet. Si ces différents traitements permettent effectivement d'augmenter l'indice de protection solaire des fibres textiles, les résultats obtenus ne sont généralement pas suffisamment satisfaisants, notamment en raison de la densité des fils composant les textiles. L'invention a pour but de remédier à cet inconvénient en proposant un textile à indice de protection solaire amélioré et constituant une barrière continue aux rayons ultra-violets, notamment les UVA et UVB. Un autre objet de l'invention concerne un procédé de préparation d'un tel textile. 3 2770542 Un autre objet de l'invention concerne les utilisations de ce textile. Un autre objet de l'invention concerne un élément de rideau ou de store comportant un textile à indice de protection solaire élevé. L'invention concerne tout d'abord un textile à indice de protection solaire élevé. Le textile de l'invention, du type comprenant un tissu tricoté, tissé et/ou non tissé obtenu à partir de fibres naturelles, synthétiques et/ou artificielles, comporte sur au moins l'une de ses faces un revêtement formé d'une ou plusieurs couches protectrices, le revêtement comprenant un ou plusieurs composés filtrant les rayons ultra-violets. Selon l'invention, les composés filtrant les rayons ultra-violets sont dispersés dans l'épaisseur du revêtement. Les composés filtrant les rayons ultra-violets peuvent être choisis parmi ceux connus comme agent absorbant le rayonnement ultra-violet. Ils comprennent notamment les molécules organiques, les pigments minéraux et les colorants. Des molécules organiques utilisables en tant que composé filtrant les rayons ultra-violets comprennent les benzotriazoles, notamment les composés de formule ci- 4 2770542 après: N OH N ( 1) ClN/ CH3 OH t - C4H9 (2)N ( 2) I2 t> CH Ci t - C4H9 (3) N/ CH3a ainsi que les dérivés ou mélanges de ces produits. 2770542 D'autres molécules organiques utilisables comprennent les triazines, notamment les triazines substituées par un ou plusieurs phénols ainsi que les dérivés ou mélanges de ces produits. D'autres molécules organiques utilisables comprennent les benzophénones, notamment les composés de formule ci-après: Il OH R2 dans laquelle: R1 représente un groupe alkyle en C1_15, notamment un groupe méthyle, éthyle, propyle, butyle, octyle; un groupe amyle, un groupe dodécyloxy; un groupe hydroxy, R2 représente un atome d'hydrogène, un groupe alkyle en Cl1_15, notamment un groupe méthyle, éthyle, propyle, butyle, octyle; R3 représente un atome d'hydrogène, un atome d'halogène, notamment un atome de chlore, et R4 représente un atome d'hydrogène, un groupe S03H, ainsi que les dérivés ou mélanges de ces produits. D'autres molécules organiques utilisables comprennent les tétraméthylpipéridines, notamment 6 2770542 les composés de formule ci-après: H OCO-(CH2)8-COO H (5) H H les composés comportant le motif ci-après: N -(CH2)6- N -(CH2)2 _ (6) NN H H les composés de formule ci-après: H3C CH3 CH3 CH3 oo (7) II ( 7) H3C-N) >--O-C-(CH2)8-C-O C NN--CH3 H3C CH3 CH3 CH3 H3C CH3 CH3 CH3 o o fi /---"\N-- H (8) H-N -O-C-(CH2)8- c-O- - CH3 CH3 CH3 CH3 les composés comportant le motif ci-après: CH3 I - (si-o O (CH2) (9) O eH. CH CH3 CH3 CH3 N CH3 H H les composés comportant le motif ci-après: H (10) (10) - CH2CH2OC- CH2CH2C OCH3 H i OO0 8 2770542 ainsi que les dérivés ou mélanges de ces produits. D'autres molécules organiques utilisables comprennent les benzoates, notamment les composés de formule ci-après: (11) HO C-O +0 (12) HO O C-OC 16H33 o t0 ainsi que les dérivés ou mélanges de ces produits. En variante, le composé absorbant les rayons ultra- violets peut être choisi parmi les acrylonitriles substituées, les oxanilides, les cinnamates, les malonates, ainsi que les dérivés ou mélanges de ces produits. 9 2770542 D'autres molécules organiques utilisables comprennent les complexes de nickel, notamment les composés de formule ci-après: t. octylOe O (1. CS-_ __ NiH2NC4H9 (13) 2a4 (14) N\ NI Ni __O-P-CH2 Q OH 0C2H5 2 ainsi que les dérivés ou mélanges de ces produits. D'autres composés filtrant les rayons ultra-violets utilisables comprennent les pigments minéraux, notamment le dioxyde de titane, le dioxyde de titane ultra-fin, les oxydes de fer. Selon un mode de réalisation, le textile de l'invention comprend un composé filtrant les rayons ultra- violets décrit dans ce qui précède. 2770542 Selon un autre mode de réalisation, le textile de l'invention comprend un mélange de deux ou plus composés filtrant les rayons ultra-violets décrits dans ce qui précède. Selon l'invention, le textile comprend, exprimé en pourcentage en poids par rapport au poids du revêtement, de 1 à 10 % de composé filtrant les rayons ultra-violets. Selon l'invention, le revêtement comprend au moins une couche protectrice réalisée à partir d'un matériau polymérique ou d'un mélange de matériaux polymériques. Des matériaux polymériques utilisables comprennent les polymères ou copolymères à base polyuréthanne, acrylique et/ou polyvinylique. Des polymères ou copolymères à base polyuréthanne comprennent notamment les polyisocyanates, les polyéthers de polyols, les polyesters de polyols. Des polymères ou copolymères à base acrylique utilisables comprennent notamment les dérivés d'acrylonitrile, les dérivés d'acrylamide, les dérivés d'ester acrylique, notamment le méthacrylamide, les méthacrylates d'alkyle inférieur, notamment de méthyle, éthyle, propyle, butyle ou pentyle. Des polymères ou copolymères à base polyvinylique utilisables comprennent notamment les acétals polyvinyliques, notamment l'acétal polyvinylique, le butyral polyvinylique. l 2770542 Selon un mode de réalisation, le revêtement comprend de plus au moins un composé à effet non collant. De tels composés à effet non collant sont connus en eux-mêmes et n'ont pas pour cette raison à être explicités plus en détail ici. Il peut s'agir notamment de produits à base de paraffine, de silice, de silicone, d'un agent de surface ou d'un mélange de ces produits. Selon un autre mode de réalisation, le revêtement comprend de plus au moins un agent de réticulation. De tels agents de réticulation sont connus et couramment utilisés dans l'industrie textile et n'ont donc pas besoin d'être décrits plus en détail ici. Il peut s'agir notamment de résine à base de mélamine, d'un isocyanate bloqué ou non, d'une aziridine, ou d'un mélange de ces produits. Selon un mode de réalisation, le revêtement comprend une couche réalisée à partir d'un matériau polymérique ou d'un mélange de matériaux polymériques. Selon une autre forme de réalisation, le revêtement comprend plusieurs couches de matériau polymérique, les différentes couches étant obtenues à partir de matériaux polymériques identiques ou différents entre eux. On peut prévoir que chaque couche contient au moins un composé filtrant les rayons ultra-violets ou que l'une (ou quelques-unes) seulement des couches, par exemple la couche externe, contienne au moins un composé filtrant. 12 2770542 Selon une forme de réalisation, le revêtement comprend de plus un ou plusieurs composés pigmentaires utilisés en complément de filtration pour éliminer une partie du spectre de la lumière visible. Des composés de ce type utilisables comprennent des pigments d'aluminium ou les composés à base de pigments organiques. Les composés pigmentaires peuvent être présents dans chacune des couches du revêtement ou bien n'être présents que dans l'une ou quelques couches du revêtement. Selon un mode de réalisation particulier de l'invention, le revêtement comprend deux couches de matériaux polymériques tels que décrits dans ce qui précède. Le textile peut être choisi parmi les produits tissés, tricotés et/ou non-tissés, ainsi que les mélanges de ces produits. Il peut être obtenu à partir de fibres identiques entre elles ou comprendre un mélange de fibres. Les fibres utilisables comprennent notamment les fibres naturelles, synthétiques ou artificielles, notamment les fibres de polyamide, de polyester, les fibres de verre, de coton, de laine, de viscose, de lin, ainsi que les dérivés ou mélanges de ces produits. L'invention concerne également un procédé de préparation du textile de l'invention. 13 2770542 Le procédé de préparation comprend l'étape consistant à déposer sur au moins une face d'un tissu un revêtement formé d'au moins une couche protectrice telle que définie dans ce qui précède, le revêtement comprenant un ou plusieurs composés filtrant les rayons ultra-violets. Selon un mode de réalisation, les couches protectrices sont déposées avec un grammage variant entre 10 et 70 g/m2, de préférence entre 10 et 50 g/m2. Ce grammage n'a qu'une valeur indicative. En effet, certains textiles peuvent nécessiter un grammage plus élevé ou au contraire plus faible. Selon un mode de réalisation, deux couches protectrices sont déposées sur le textile. La première couche, par exemple la couche interne, peut être déposée avec un grammage plus important que la seconde couche, par exemple la couche externe. Le dépôt en lui-même du revêtement formé de la ou des couches protectrices peut être réalisé par enduction, notamment enduction directe ou par transfert. L'enduction peut être réalisée en utilisant des dispositifs classiques tels que les dispositifs d'enduction par raclage, notamment raclage en l'air, raclage sur tablier, raclage sur cylindre, et également les dispositifs d'enduction au cadre rotatif. Le textile enduit est ensuite séché à une température, éventuellement étagée, variant entre 90 C et oC. 14 2770542 Le séchage peut être réalisé à l'aide de tout moyen conventionnel tel que air chaud, infra-rouge, etc. Cette opération de séchage peut être réalisée en faisant défiler le textile enduit dans un four tunnel. Le textile séché et revêtu de la ou des couches protectrices est ensuite soumis à une étape de calandrage. Le calandrage permet notamment d'obtenir un produit possédant un aspect lisse et dans lequel la ou les couches protectrices sont fixées sur le tissu de façon satisfaisante. Le calandrage peut être réalisé par exemple avec un cylindre de calandrage, à une pression comprise entre 8,5 kg/cm et 400 kg/cm, de préférence comprise entre 16 kg/cm et 400 kg/cm, et à une température comprise entre 80 C et 200 C, de préférence comprise entre 100 C et 190 C. Un calandrage peut être effectué après le dépôt de chaque couche protectrice ou après le dépôt de toutes les couches protectrices déposées sur le textile. La durée du calandrage peut varier en fonction de la température utilisée. Le textile enduit est ensuite soumis à une étape de polymérisation de la ou des couches protectrices, par chauffage à une température comprise entre 150 C et 200 C. Par exemple, la polymérisation peut être obtenue en chauffant le textile enduit à une température de l'ordre de C pendant une durée de l'ordre de 1,30 min. La durée du chauffage peut être diminuée en augmentant la température utilisée. Ainsi, un chauffage d'une durée d'une minute peut être suffisante lorsqu'une température de l'ordre de 180 C est appliquée. Généralement, la polymérisation est réalisée à une vitesse variant entre 10 et 30 m/min. La polymérisation peut être effectuée par passage dans un four tunnel ou tout autre dispositif approprié et en utilisant tout moyen conventionnel, par exemple chauffage par air chaud, par contact. Selon une forme de réalisation, le textile de l'invention peut être imprimé par une méthode classique d'enduction transfert, en utilisant des encres sublimables déposées sur un support, tel qu'un support papier. Selon cette variante, le motif décoratif est imprimé dans l'épaisseur du revêtement. L'invention se rapporte également aux utilisations du textile de l'invention. Le textile de l'invention peut être utilisé pour la protection des meubles, objets d'art, tels que peintures, plus généralement tout matériau pouvant subir une dégradation de ses caractéristiques à cause du rayonnement ultra-violet. Il peut être utilisé également pour la 16 2770542 protection des personnes susceptibles de subir un rayonnement ultra-violet. Par exemple, le textile de l'invention peut être utilisé pour la réalisation de rideau, store, notamment store à lamelles, store enrouleur; paravent; parasol; ombrelle; auvent; enveloppe de protection telle que sac, sachet ou produits similaires; couverture ou toile de protection. L'invention se rapporte également à un élément de rideau ou de store utilisant le textile de l'invention. L'élément de rideau ou de store de l'invention, destiné à être placé à proximité d'une ouverture, telle qu'une fenêtre, une porte- fenêtre ou similaire, en vue de protéger du rayonnement ultra-violet les meubles, objets d'art, matériaux et/ou personnes, comprend au moins un textile tel que défini dans ce qui précède. D'autres avantages et caractéristiques de l'invention apparaîtront dans la description qui suit de modes de réalisation de l'invention, ainsi qu'aux figures annexées qui s'y rapportent, et dans lesquelles: - la figure 1 représente une vue schématique en perspective d'un textile de l'art antérieur possédant des propriétés protectrices contre les rayonnements ultra- violets; - la figure 2 représente une vue en coupe selon la ligne A- A' de la figure 1; - la figure 3 représente une vue schématique en perspective d'un mode de réalisation du textile de l'invention; 17 2770542 - la figure 4 représente une vue en coupe suivant la ligne B-B' de la figure 3. - la figure 5 est une courbe du taux de transmission lumineuse D en fonction de la longueur d'ondes L, obtenue avec le textile de l'exemple 1. Ainsi qu'il apparait sur les figures, les tissus connus comprenant par exemple des fils de chaîne 1 et des fils de trame 2 sont traités de façon à posséder, autour de leur surface externe, un revêtement protecteur 3 contre le rayonnement ultra-violet. Dans ces textiles de l'art antérieur, les rayonnements ultra- violets, représentés schématiquement par des flèches sur les figures, sont arrêtés lorsqu'ils arrivent sur des fibres mais peuvent passer entre les fibres ou mailles du tissu. Le textile de l'invention, tel que représenté schématiquement sur les figures 3 et 4, comporte par exemple des fils de chaîne 1 et des fils de trame 2. Le tissu est recouvert d'un revêtement protecteur 4 tel que défini dans ce qui précède arrêtant le rayonnement ultra- violet, quel que soit son "point d'impact", par exemple sur un fil de chaine 1 ou un fil de trame 2, ou dans l'espace subsistant entre les entrecroisements des fils. On donne ci-après des exemples de réalisation de l'invention. EXEMPLE I Un support textile constitué de fibres de polyester, comportant 47 fils de chaine d'un titrage 18 2770542 unitaire de 23 dtex et 50 fils de trame d'un titrage unitaire de 167 dtex et d'un poids au mètre carré de 70-75 g est alimenté vers un dispositif d'enduction comportant un système de raclage en l'air. Une dispersion aqueuse d'une composition acrylique, d'une viscosité de 35 000 mN.s/m2 et de pH 7,5, contenant: parties en poids d'une dispersion acrylate d'éthyle - acrylate de butyle - méthacrylate de méthyle à 45 % d'extrait sec; 7 parties en poids d'une résine mélanine hexaméthylolée; parties en poids d'un épaississant acrylique acide; et 0,5 partie en poids d'ammoniaque à 30 %, est utilisée comme couche protectrice. A cette dispersion sont ajoutés 10% en poids d'un produit filtrant les rayons ultra-violets à base de benzotriazole et commercialisé sous la dénomination SOLARTEX CUT (marque déposée) par la société CIBA-GEIGY (France). Le produit filtrant est ajouté à la dispersion acrylique par simple mélange sous agitation, à température ambiante. Le mélange dispersion acrylique-produit filtrant est ensuite déposé sur la surface du textile, avec un grammage de 15 g/m2. Le textile enduit est ensuite séché dans un four tunnel (rame Br ckner) à sept compartiments, à une température étagée variant entre 100 C et 150 C. 19 2770542 Le textile enduit est ensuite mis en contact avec un cylindre de calandrage chauffé à une température de C et à une pression de 40 kg/cm, à une vitesse de 20 m par min. La polymérisation de la couche d'enduction est réalisée par passage du textile enduit dans un four tunnel (rame BrUckner) à sept compartiments, chauffé à une température de 180 C, à une vitesse de 15 m/min. Ainsi qu'il apparaît sur la figure 5, le textile obtenu montre un indice de filtration supérieur à 50. La filtration des rayonnements ultraviolets entre 250 et 370 nm est supérieure à 95 %. EXEMPLE 2. Un support 100 % coton blanchi comportant 20 fils de chaîne d'un titrage unitaire de 34 dtex et 20 fils de trame d'un titrage unitaire de 34 dtex, d'un poids au mètre carré de 115 g est alimenté vers un dispositif d'enduction comportant un système de raclage en l'air. Une formulation aqueuse d'une viscosité de 35 000 mN.s/m2 et de pH 7,5 contenant: parties en poids d'une dispersion acrylate d'éthyle - acrylate de butyle - méthacrylate de méthyle à % d'extrait sec; 7 parties en poids d'une résine mélanine hexaméthylolée; parties en poids d'un épaississant acrylique acide; et 2770542 0,5 partie en poids d'ammoniaque à 30 % est utilisée. A cette dispersion aqueuse sont ajoutés 5 % en poids d'un produit filtrant les rayons ultra-violets à base de benzotriazole, commercialisé sous la dénomination SOLARTEX UVP (marque déposée) par la société CIBA-GEIGY (France) et 10% d'oxyde de titane ultra-fin commercialisé sous la dénomination P25S par la société DEGUSSA (France), de la même façon que dans l'exemple 1 ci-dessus. La formulation obtenue est déposée avec un grammage de 20 g/m2. Le textile enduit est ensuite séché dans un four tunnel (rame Br ckner) à six compartiments, à une température étagée comprise entre 100 C et 160 C. Le textile enduit est ensuite mis en contact avec un cylindre de calandrage chauffé à une température de C et à une pression de 40 kg/cm, à une vitesse de 25 m par min. La polymérisation de la couche protection est effectuée par passage du textile enduit dans un four tunnel (rame Br ckner) à sept compartiments, chauffé à une * température de 180 C, à une vitesse de 15 m/min. Le textile enduit obtenu présente un indice de filtration supérieur à 93 % entre 250 nm et 370 nm. La filtration des UVA est également améliorée. 21 2770542 EXEMPLE 3 Le support textile de l'exemple 1 ci-dessus est enduit, à l'aide d'un dispositif d'enduction comportant un système de raclage en l'air, avec la dispersion acrylique de l'exemple 1 dans laquelle le produit filtrant SOLARTEX CUT (marque déposée) est remplacé par 5 % en poids d'un produit filtrant à base de benzophénone (produit commercialisé sous la dénomination LOWILITE 20 (marque déposée) par la société GREAT LAKES (Suisse)) et 1 % en poids d'un colorant jaune commercialisé sous la dénomination MINERPRINT RN (marque déposée) par la société MINERVA (Italie). Le mélange est réalisé de la même façon que dans les exemples précédents. La dispersion aqueuse est déposée sur le support textile avec un grammage de 15 g/m2. Le textile enduit subit une étape de séchage, de calandrage et de polymérisation de la couche protectrice de la même façon que dans l'exemple 1 ci-dessus. Le produit obtenu montre un indice de filtration supérieur à 50 et une amélioration de la filtration du rayonnement ultra-violet jusqu'à 470 nm. 22 2770542 REVENDICATIONS 1. Textile du type comprenant un tissu tricoté, tissé et/ou non-tissé obtenu à partir de fibres naturelles, synthétiques et/ou artificielles, comportant sur au moins l'une de ses faces un revêtement formé d'une ou plusieurs couches protectrices, le revêtement comprenant un ou plusieurs composés filtrant les rayons ultra-violets. 2. Textile selon la revendication 1, caractérisé en ce que les composés filtrant les rayons ultra-violet sont dispersés dans l'épaisseur du revêtement. 3. Textile selon la revendication 1 ou 2, caractérisé en ce que les composés filtrant les rayons ultra-violets comprennent notamment les molécules organiques, les pigments minéraux et les colorants. 4. Textile selon la revendication 3, caractérisé en ce que les molécules organiques comprennent les benzotriazoles, notamment les composés de formule ci- après: N OH N \ t - C4H9 (1) Ci N/ CH3 23 2770542 OH t - C4H9 (2) Cl N t- C4H9 (3) N CHa ainsi que les dérivés ou mélanges de ces produits. 5. Textile selon la revendication 3, caractérisé en ce que les molécules organiques comprennent les triazines, notamment les triazines substituées par des phénols, ainsi que les dérivés ou mélanges de ces produits. 6. Textile selon la revendication 3, caractérisé en ce que les molécules organiques comprennent les benzophénones, notamment les composés de formule ci-après: 24 2770542 (4) RO Q C Q R3 OH R2 dans laquelle Ri représente un groupe alkyle en C1- C15, notamment un groupe méthyle, butyle, actyle, un groupe amyle, un groupe dodécyloxy, un groupe hydroxy, R2 représente un atome d'hydrogène, un groupe alkyle en C1-C15, notamment un groupe butyle, octyle, R3 représente un atome d'hydrogène, un atome d'halogène, notamment un atome de chlore, R4 représente un atome d'hydrogène, un groupe - S03H, ainsi que les dérivés ou mélanges de ces produits. 7. Textile selon la revendication 3, caractérisé en ce que les molécules organiques comprennent les tétraméthylpipéridines, notamment les composés de formule ci-après: H OCO -(CH2)8-COO H (5) N H H H 2770542 les composés comportant le motif ci-après: (6) N -(CH2- N (CH2)21 H H (7) H3C CH3 CH3 CH3 H3C-N -O-C-(CH2)8-C-- N-CH3 H3C CH3 CH3 CH3 H3C CH3 CH3 CH3 0 0 2H-N:-O-C (CH2)8 8C - O N-H (8) CH3 CH3 CH3 CH3 26 2770542 les composés comportant les motifs ci-après: CH3 I (9) - (Si-O; (CH2)3 ou 1- O CH3 CH3 CH3 N CHJ H (10) H- O N- CH2CH20C- CH2CH2C OCH3 Il il 0 O ainsi que les dérivés ou mélanges de ces produits. 8. Textile selon la revendication 3, caractérisé en ce que les molécules organiques comprennent les benzoates, notamment les composés de formule ci-après: (11) Io -'t- 1-10 O -i0 27 2770542 HO C-0OC16H33 il (12) O ainsi que les dérivés ou mélanges de ces produits. 9. Textile selon la revendication 3, caractérisé en ce que les molécules organiques comprennent les acrylonitriles substituées, les oxanilides, les cinnamates, les malonates, ainsi que les dérivés ou mélanges de ces produits. 10. Textile selon la revendication 3, caractérisé en ce que les molécules organiques comprennent les complexes de nickel, notamment les composés de formule ci- apres: t.octyl Q O (13) S- Nez- H2NC4H9 30. t.otyl Q ,i 28 2770542 Ni -O (14) Ni '0-P- CH2 OH OC2H5 2 ainsi que les dérivés ou mélanges de ces produits. 11. Textile selon la revendication 3, caractérisé en ce que les pigments minéraux comprennent le dioxyde de titane, le dioxyde de titane ultra-fin, les oxydes de fer. 12. Textile selon l'une quelconque des revendications 1 à 11, caractérisé en ce qu'il comprend un composé filtrant les rayons ultra-violets. 13. Textile selon l'une des revendications 1 à 11, caractérisé en ce qu'il comprend un mélange de composés filtrant les rayons ultra-violets. 14. Textile selon l'une quelconque des revendications 1 à 13, caractérisé en ce qu'il comprend, exprimé en pourcentage en poids par rapport au poids du revêtement, de 1 à 10 % de composé filtrant les rayons ultra-violets. 15. Textile selon l'une quelconque des revendications 1 à 14, caractérisé en ce que le revêtement comprend au moins une couche protectrice réalisée à partir d'un matériau polymérique ou d'un mélange de matériaux polymériques. 29 2770542 16. Textile selon la revendication 15, caractérisé en ce que les matériaux polymériques comprennent les polymères ou copolymères à base de polyuréthanne, acrylique et/ou polyvinylique. 17. Textile selon la revendication 16, caractérisé en ce que les polymères ou copolymères à base de polyuréthanne comprennent notamment les polyisocyanates, les polyéthers de polyols, les polyesters de polyols. 18. Textile selon la revendications 16, caractérisé en ce que les polymères ou copolymères à base acrylique comprennent les dérivés d'acrylonitrile, les dérivés d'acrylamide, les dérivés d'ester acrylique, notamment le méthacrylamide, les méthacrylates d'alkyle inférieur, notamment de méthyle, éthyle, propyle, butyle, pentyle. 19. Textile selon la revendication 16, caractérisé en ce que les polymères ou copolymères à base polyvinylique comprennent les acétals polyvinyliques, notamment l'acétal polyvinylique, le butyral polyvinylique. 20. Textile selon l'une quelconque des revendications 1 à 19, caractérisé en ce que le revêtement comprend au moins un composant à effet non collant, notamment un produit à base de paraffine, de silice, de silicone, d'un agent de surface ou un mélange de ces produits. 21. Textile selon l'une quelconque des revendications 1 à 20, caractérisé en ce que le revêtement comprend au moins un agent de réticulation, notamment une 2770542 résine à base de mélamnine, un isocyanate bloqué ou non, une aziridine, ou un mélange de ces produits. 22. Textile selon l'une quelconque des revendications 1 à 21, caractérisé en ce que le revêtement est formé de plusieurs couches de matériau polymérique. 23. Textile selon la revendication 22, caractérisé en ce que chaque couche contient au moins un composé filtrant les rayons ultra-violets. 24. Textile selon la revendication 22, caractérisé en ce que l'une ou quelques-unes des couches comprend au moins un composé filtrant les rayons ultra-violets. 25. Textile selon l'une quelconque des revendications 1 à 24, caractérisé en ce que le revêtement est formé de deux couches de matériau polymérique. 26. Textile selon l'une quelconque des revendications 1 à 25, caractérisé en ce qu'il comprend un ou plusieurs composés pigmentaires utilisés en complément de filtration pour éliminer une partie du spectre de la lumière visible. 27. Textile selon la revendication 26, caractérisé en ce que les composés pigmentaires comprennent les pigments d'aluminium ou organiques. 28. Textile selon la revendication 26 ou 27, caractérisé en ce que les composés pigmentaires sont présents dans chacune des couches du revêtement. 1 31 2770542 29. Textile selon la revendication 26 ou 27, caractérisé en ce que les composés pigmentaires sont présents dans une ou quelques-unes des couches du revêtement. 30. Textile selon l'une quelconque des revendications 1 à 29, caractérisé en ce que le tissu est réalisé à partir de fibres de lin, coton, de fibre de verre, de viscose, de polyester, de polyamide, ainsi que les mélanges de ces produits. 31. Textile selon la revendication 30, caractérisé en ce qu'il est imprimé. 32. Procédé de préparation d'un textile selon l'une quelconque des revendications 1 à 31, caractérisé en ce qu'il comprend l'étape consistant à déposer un revêtement formé d'une ou plusieurs couches protectrices, le revêtement comprenant un ou plusieurs composés filtrant les rayons ultra-violets, sur au moins une face d'un tissu. 33. Procédé selon la revendication 32, caractérisé en ce que le revêtement est déposé avec un grammage variant entre 10 et 70 g/m2, de préférence entre 10 et 50 g/m2. 34. Procédé selon la revendication 32 ou 33, caractérisé en ce que le dépôt du revêtement est réalisé par enduction directe ou par transfert. 35. Procédé selon l'une quelconque des revendications 32 à 34, caractérisé en ce que deux couches protectrices sont déposées. 32 2770542 36. Procédé selon la revendication 35, caractérisé en ce que la première couche interne est déposée avec un grammage plus important que la seconde couche externe. 37. Procédé selon l'une quelconque des revendications 32 à 36, caractérisé en ce que le textile enduit est séché après le dépôt de la ou des couches protectrices, à une température, de préférence étagée, variant entre 90 C et 150 C. 38. Procédé selon l'une quelconque des revendications 32 à 37, caractérisé en ce que le textile enduit et séché est soumis à une étape de calandrage, à une pression comprise entre 8,5 kg/cm et 400 kg/cm, et à une température comprise entre 80 C et 200 C. 39. Procédé selon l'une quelconque des revendications 32 à 38, caractérisé en ce que le textile est soumis, apres l'étape de calandrage, à une étape de polymérisation, pour chauffage à une température comprise entre 150 C et 200 C. 40. Procédé selon l'une quelconque des revendications 32 à 39, caractérisé en ce qu'il comprend l'étape consistant à imprimer dans l'épaisseur du revêtement un motif décoratif. 41. Utilisation d'un textile selon l'une quelconque des revendications 1 à 31, pour la protection des meubles, objets d'art, matériaux et/ou personnes susceptibles de subir un rayon ultra-violet. 42. Utilisation d'un textile selon la revendication 41, pour la réalisation de rideau, store, notamment store à lamelles, store enrouleur, paravent, parasol, ombrelle, auvent, enveloppe de protection telle que sac, sachet ou produits similaires, couverture ou toile de protection. 43. Elément de rideau ou de store destiné à être placé à proximité d'une ouverture, telle que fenêtre, porte-fenêtre ou similaires, en vue de protéger du rayonnement ultra-violet les meubles, objets d'art, matériaux et/ou personnes, caractérisé en ce qu'il comprend au moins un textile selon l'une quelconque des revendications 1 à 31.